(57)【要約】【課題】鋼板の連続焼鈍ライン中における絞り発生を効果的に防止することができる鋼板焼鈍時の絞り防止方法を提供する。【解決手段】請求項１の発明では、鋼板の連続焼鈍ライン中に設置された均熱帯における各ハースロール５への鋼板の掛け方を変更し、鋼板の巻き付き角度を９０〜１００度とする。これによりハースロール５のサーマルクラウンを減少させ、中伸びによる絞り発生を防止する。また請求項２の発明では、その後段に設置された冷却帯において鋼板の幅方向の中央部を集中的に冷却し、熱応力による絞り発生を防止する。【選択図】　　図２
2004035967.tif 000002
【特許請求の範囲】
【請求項１】
鋼板の連続焼鈍ライン中に設置された均熱帯における各ハースロールへの鋼板の巻き付き角度を９０〜１００度とし、ハースロールのサーマルクラウンを減少させることを特徴とする鋼板焼鈍時の絞り防止方法。
【請求項２】
鋼板の連続焼鈍ライン中に設置された均熱帯における各ハースロールへの鋼板の巻き付き角度を９０〜１００度とし、ハースロールのサーマルクラウンを減少させるとともに、その後段に設置された冷却帯において、鋼板の幅方向の中央部を集中的に冷却することを特徴とする鋼板焼鈍時の絞り防止方法。
【発明の詳細な説明】
【０００１】
【発明の属する技術分野】
本発明は、鋼板の連続焼鈍ライン中の均熱帯や冷却帯において発生する絞りと呼ばれる形状不良を防止することができる鋼板焼鈍時の絞り防止方法に関するものである。
【０００２】
【従来の技術】
鋼板の連続焼鈍ラインは加熱帯、均熱帯、冷却帯からなるものであり、鋼板は炉内に設置された多数のハースロール間にジグザグ状に巻き掛けられて、加熱、均熱、冷却の各工程を通過し、焼鈍されている。ところがこの連続焼鈍ライン中において、鋼板に絞りと呼ばれる長手方向の縦しわが発生し、製品不良や鋼板蛇行などを招くことがあった。
【０００３】
この絞りの発生には、ハースロールのクラウンの影響があることが知られている。特に均熱帯のハースロールは、蛇行し易い厚手で幅狭の鋼板の蛇行を防止できるようにイニシャルクラウンを高めに設定してあるため、薄手で幅広の鋼板に対しては調芯効果が大きくなり過ぎる傾向がある。しかも運転中はハースロールの熱膨張によるサーマルクラウンがイニシャルクラウンに上乗せされるため、鋼板のクラウンの角部を通過する部分に大きい張力が加わり、中伸びによる絞りを発生させる。
【０００４】
そこで特許第２９１４８４０号公報に示されるように、ハースロールの近傍に防熱板を設置してハースロールの加熱を防止し、サーマルクラウン量をコントロールすることが提案されている。しかしこのような防熱板を設置するには設備の大幅な改造を必要とするうえ、鋼板の種類や運転条件によっては十分な効果を得られない場合があった。
【０００５】
このほか、冷却帯においては鋼板の端部が中央部よりも冷却され易く、その結果として鋼板内部に発生する熱応力が絞りを発生させることも知られている。そこで特許第２７１３０１２号公報に示されるように、冷却ロールにより鋼板の幅方向の温度分布をコントロールし、熱応力による絞り発生を防止することも提案されている。しかしこの方法は冷却帯で発生する絞りの防止には役立つものの、その前工程である均熱帯で発生する絞りには対処することができないことはいうまでもない。
【０００６】
【発明が解決しようとする課題】
本発明は上記した従来の問題点を解決して、加熱帯、均熱帯、冷却帯からなる鋼板の連続焼鈍ライン中における中伸びによる絞り発生を効果的に防止することができる鋼板焼鈍時の絞り防止方法を提供するためになされたものである。
【０００７】
【課題を解決するための手段】
上記の課題を解決するためになされた請求項１の発明は、鋼板の連続焼鈍ライン中に設置された均熱帯における各ハースロールへの鋼板の巻き付き角度を９０〜１００度とし、ハースロールのサーマルクラウンを減少させることを特徴とするものである。また請求項２の発明は、鋼板の連続焼鈍ライン中に設置された均熱帯における各ハースロールへの鋼板の巻き付き角度を９０〜１００度とし、ハースロールのサーマルクラウンを減少させるとともに、その後段に設置された冷却帯において、鋼板の幅方向の中央部を集中的に冷却することを特徴とするものである。
【０００８】
請求項１の発明によれば、通常は１８０度であるハースロールへの鋼板の巻き付き角度を９０〜１００度とし、ハースロールへの鋼板の接触時間を短縮させる。サーマルクラウンは鋼板とハースロールとの接触時間に比例するので、これによりハースロールのサーマルクラウンを減少させることができる。この結果、ハースロールのクラウンに起因する中伸びがなくなり、均熱帯における鋼板の絞りが防止される。また請求項２の発明ではさらにその後段の冷却帯において、鋼板の幅方向の中央部を集中的に冷却するので、冷却帯における中伸びによる絞りをも防止することができる。
【０００９】
【発明の実施の形態】
以下に図面を参照しつつ本発明の実施形態を説明する。
図１は鋼板の連続焼鈍ラインの概略を示す断面図であり、１は加熱帯、２は均熱帯、３、４は冷却帯である。各炉内には多数のハースロール５、５が設けられている。鋼板はこれらのハースロール５，５間に巻き掛けられて炉内を走行し、加熱帯１において７５０〜７８０℃まで加熱され、均熱帯２においてその温度のまま保持され、冷却帯３で４００℃程度まで徐冷されたうえ、冷却帯４で室温付近まで急冷されることは従来と同様である。
【００１０】
しかし本発明では、図２に示すように均熱帯２の内部ではハースロール５への鋼板の掛け方を変更し、各ハースロール５への鋼板の巻き付き角度を９０〜１００度としてある。これによって、鋼板とハースロール５との接触時間に比例するハースロール５のサーマルクラウン量は、鋼板の巻き付き角度を１８０度としていた従来に比較してほぼ半分になる。この結果、均熱帯２のハースロール５のクラウン角部で発生する中伸びによる絞りを防止することができる。上記角度を９０度未満とすることはロールの増設を必要とするため容易ではなく、１００度以上とすると従来技術に近づいて充分な効果が得られなくなる。
【００１１】
なお図２のような掛け方をすれば、従来設備に全く変更を加えることなく本発明を実施することができる。ただし均熱帯２内における鋼板の滞留時間はほぼ半減することとなるが、鋼板が薄板である場合には差し支えがなく、また通板速度の調整により対応することもできる。もちろん、均熱帯２を新設する場合にはハースロール５の配置を図３のように変えれば、充分な滞留時間を確保することができる。
【００１２】
またこの実施形態では、図４に示すように均熱帯２の後段の冷却帯３に冷却ガス噴射手段６を設け、鋼板の中央部を集中冷却できるようにしてある。この冷却ガス噴射手段６は鋼板の幅方向に分割された多数のノズル７を備えており、各ノズル７に供給する冷却ガス量を変えて、鋼板の幅方向に冷却量を調整できる構造となっている。
【００１３】
前記したように、鋼板は端部から冷却されるため中央部の方が鋼板端部よりも高温となるのが普通であり、それにより鋼板の中伸びが生じて絞りが発生する。しかしここでは、鋼板の中央部を冷却ガス噴射手段６により集中的に冷却している。冷却の程度は、鋼板の幅方向の温度分布が均一となるようにすることが最も好ましいが、鋼板の中央部のほうが端部よりもやや低温となるように冷却しても差し支えない。また集中冷却する幅は、鋼板全幅の１／３程度とすればよい。その結果、実施例のデータに示すように中伸びがなくなり、絞りの発生を防止することができる。
【００１４】
【実施例】
以下に本発明の実施例を示す。
表１に示すように、各種の板厚と板幅の鋼板を連続焼鈍した。実施例は何れも均熱帯におけるロール巻き付け角度を９０度とし、比較例では１８０度とした。また請求項１の発明の実施例である実施例６では冷却帯における冷却を均一に行ったが、その他の実施例では鋼板全幅の中央の１／３の部分を集中的に冷却した。その結果を表１にまとめて示した。なお、表中の板幅温度差は鋼板中央部温度−鋼板端部温度の値である。総合評価は絞り発生の有無により行い、優、良、可、不可の４段階で評価した。
【００１５】
【表１】
2004035967.tif 000003
【００１６】
表１に示したように、実施例１〜実施例５では絞りの原因となる中伸びは発生せず、実施例６でも中伸びはわずかであり何れも絞りの発生を防止できた。これに対して、ロール巻き付け角度を１８０度とした比較例７，８では中伸びが大きくなり、比較例８では冷却帯における鋼板中央部の集中冷却を行ったものの、中伸びを充分に防止できなかった。
【００１７】
【発明の効果】
以上に説明したように、請求項１の発明によればハースロールへの鋼板の巻き付き角度を９０〜１００度とし、ハースロールへの鋼板の接触時間を短縮させることによりハースロールのサーマルクラウンを減少させたので、ハースロールのクラウンに起因する中伸びがなくなり、均熱帯における鋼板の絞りを防止することができる。また請求項２の発明ではさらにその後段の冷却帯において、鋼板の幅方向の中央部を集中的に冷却することにより幅方向の温度分布を改善し、冷却帯における中伸びによる絞りを防止することができる。何れの発明も設備の大幅な改造を必要とせず、鋼板焼鈍時の絞りを確実に防止することができる利点がある。
【図面の簡単な説明】
【図１】鋼板の連続焼鈍ラインの構成を示す断面図である。
【図２】均熱帯におけるハースロールを示す断面図である。
【図３】均熱帯におけるハースロールの他の配置を示す断面図である。
【図４】冷却帯における冷却ガス噴射手段を示す斜視図である。
【符号の説明】
１　加熱帯
２　均熱帯
３　冷却帯
４　冷却帯
５　ハースロール
６　冷却ガス噴射手段
７　ノズル
【図１】
2004035967.tif 000004
【図２】
2004035967.tif 000005
【図３】
2004035967.tif 000006
【図４】
2004035967.tif 000007